(57)【要約】【課題】非塗工紙タイプの記録用紙でありながら、インクジェット記録してもカールが生じ難く、したがって両面記録用とするに好適なインクジェット記録用紙とする。【解決手段】基紙の繊維配向値両面比を０．８〜１．２とし、かつパルプフリーネスを４００〜６００ｍｌ・ｃｓｆとする。【選択図】なし【特許請求の範囲】
【請求項１】
基紙両面にインクジェット記録可能で、かつ前記基紙両面に塗工層が設けられていないインクジェット記録用紙であって、
前記基紙の繊維配向値両面比が０．８〜１．２とされ、かつパルプフリーネスが４００〜６００ｍｌ・ｃｓｆとされている、ことを特徴とするインクジェット記録用紙。
【請求項２】
粒子径２μｍ以下の炭酸カルシウムを８０質量％以上含む炭酸カルシウムが、基紙中に５〜１５質量％含まれている、請求項１記載のインクジェット記録用紙。
【発明の詳細な説明】
【技術分野】
【０００１】
本発明は、インクジェット記録用紙に関するものである。より詳しくは、基紙両面にインクジェット記録可能で、しかも基紙両面に塗工層が設けられていないインクジェット記録用紙に関するものである。
【背景技術】
【０００２】
現在、インクジェット記録用紙としては、基紙表面に顔料及びバインダーを主成分とする塗工層が設けられた塗工紙タイプのもの（例えば、特許文献１参照。）と、基紙表面に塗工層が設けられておらず、基紙中に填料を内添する非塗工紙タイプのもの（例えば、特許文献２参照。）と、がある。
【０００３】
塗工紙タイプの記録用紙は、精細・鮮明な印刷には適しているが、専用紙であり、高価であることから、汎用するには適さず、現実には、安価な非塗工紙タイプの記録用紙が多用されている。具体的には、文字やグラフィック等の印刷には、多くの場合、非塗工紙タイプの記録用紙が使用されており、鮮明さが重視される写真等の高解像度の印刷にも、試し印刷などとして非塗工紙タイプの記録用紙が使用されている。
【０００４】
また、近年では、資源（紙媒体）の有効利用や、印刷物の保存スペースの削減などの観点から、基紙の両面に記録することが多くなっており、両面記録用紙の重要性が増している。
【０００５】
ところで、現在普及しているインクジェット記録装置、特に、一般家庭用のインクジェット記録装置は、そのほとんどが片面記録用である。したがって、両面記録する場合には、基紙の一方の面に印字した後、印字された記録用紙を反転して記録装置の給紙部に再度セットし、他方の面に印字することになる。この際、一方の面に印字された記録用紙にカールが生じていると、装置給紙部から記録用紙が搬送されない、記録装置内部で記録用紙が詰まるなどの、問題が生じ得る。特に、非塗工紙タイプの記録用紙は、表面塗工層を有しないため、基紙中の繊維分がインク中の水分を吸収し易く、カールが生じ易いので、大きな問題となる。
【特許文献１】特開平１１−１０５４１２号公報
【特許文献２】特開平８−２１６５０５号公報
【発明の開示】
【発明が解決しようとする課題】
【０００６】
本発明が解決しようとする課題は、非塗工紙タイプの記録用紙でありながら、インクジェット記録してもカールが生じ難く、したがって両面記録用とするに好適なインクジェット記録用紙を提供することにある。
【課題を解決するための手段】
【０００７】
上記課題を解決した本発明は、次のとおりである。
〔請求項１記載の発明〕
基紙両面にインクジェット記録可能で、かつ前記基紙両面に塗工層が設けられていないインクジェット記録用紙であって、
前記基紙の繊維配向値両面比が０．８〜１．２とされ、かつパルプフリーネスが４００〜６００ｍｌ・ｃｓｆとされている、ことを特徴とするインクジェット記録用紙。
【０００８】
〔請求項２記載の発明〕
粒子径２μｍ以下の炭酸カルシウムを８０質量％以上含む炭酸カルシウムが、基紙中に５〜１５質量％含まれている、請求項１記載のインクジェット記録用紙。
【発明の効果】
【０００９】
本発明によれば、非塗工紙タイプの記録用紙でありながら、インクジェット記録してもカールが生じ難く、したがって両面記録用とするに好適なインクジェット記録用紙となる。
【発明を実施するための最良の形態】
【００１０】
以下、本発明の実施の形態を説明する。
〔定義等〕
（１）本発明における繊維配向値とは、パルプ繊維の並び方を数値化したものであり、一般には、繊維配向比ともいわれるものである。この繊維配向値は、例えば、株式会社東洋精機製作所製の配向性試験機などによって測定することができる。
【００１１】
本発明における繊維配向値両面比は、かかる繊維配向値を両面について、例えば、表面（フエルト面）及び裏面（ワイヤー面）の両面について、測定し、これを比として（一方の面／他方の面）示したものである。
【００１２】
（２）本発明における繊維配向角とは、繊維配向の向きであり、ＭＤ方向からの角度で示される値である。この繊維配向角は、例えば、前記した繊維配向値の測定試験機と同様の試験機で測定することができる。
【００１３】
（３）本発明におけるパルプフリーネスとは、ＪＩＳ  Ｐ  ８１２１のカナダ標準ろ水度試験方法によって測定される値である。
【００１４】
〔構成〕
本発明のインクジェット記録用紙は、基紙両面にインクジェット記録可能であるが、基紙両面に塗工層は設けられていないものである。
そして、基紙の繊維配向値両面比が０．８〜１．２とされ、かつパルプフリーネスが４００〜６００ｍｌ・ｃｓｆとされている、ことを特徴とする。繊維配向値両面比が０．８〜１．２とされているのは、基紙の両面がほぼ同様のカール挙動性とされていると、ねじれカールの発生が防止されるためである。ねじれカールの発生は、一方の面に印字された記録用紙を反転してインクジェット記録装置給紙部に再度セットした際における、給紙部から記録用紙が搬送されないとの問題や、記録装置内部で記録用紙が詰まるという問題にとって最も大きな要因になることからして、この効果は、大変有用なものである。
【００１５】
もっとも、非塗工紙タイプの記録用紙は、表面塗工層を有しないため、基紙中の繊維分がインク中の水分を吸収し易い。したがって、繊維配向値両面比のみの制御では、繊維の配向方向を軸とする軸カールが発生する可能性もある。そこで、本発明においては、繊維配向値両面比が限定されていることに加えて、パルプフリーネスが４００ｍｌ・ｃｓｆ以上とされている。これにより、適度な繊維間距離が形成されることになるので、軸カールの発生が防止され、あるいは小さなものに抑えられるようになる。
【００１６】
パルプフリーネスは、カールの発生防止という観点からは、大きい方が好ましいが、過度に大きいと、インクの滲みやインクの裏抜けの原因となるおそれがある。特に、インクの裏抜けは、両面記録においては、致命的な問題である。そこで、本発明においては、パルプフリーネスが６００ｍｌ・ｃｓｆ以下とされている。パルプフリーネスが６００ｍｌ・ｃｓｆ以下とされていれば、インクの裏抜けが防止され、また、繊維配向値両面比が０．８〜１．２に制御されている本発明においても、十分に軸カールの発生が防止される。
【００１７】
繊維配向値両面比の調節は、例えば、ジェットスピードとワイヤースピードとの比率（Ｊ／Ｗ比）の変更、リップ開度の変更などにより、実現することができる。
【００１８】
以上、繊維配向値両面比及びパルプフリーネスでカールの抑制を図る本発明においては、基紙の坪量が８０ｇ／ｍ2以上とされていると、かかる効果がより発揮され易く好ましいものとなる。また、繊維配向角の絶対値が表裏とも１０度以下とされているとより好ましいものとなる。
【００１９】
本発明のインクジェット記録用紙は、更に填料として粒子径２μｍ以下の炭酸カルシウムを８０質量％以上含む炭酸カルシウムが、基紙中に５〜１５質量％（炭酸カルシウム全質量／基紙絶乾質量）含まれていると、より好ましいものとなる。配合量を５質量％以上にすると、不透明度が向上することによりインクの裏抜けが防止され、しかも繊維間結合が弱まることによりカールの発生が抑制される。
【００２０】
もっとも、配合量が１５質量％を超えると、部位による炭酸カルシウム含有量のばらつき、例えば、フエルト面（表面）における炭酸カルシウム含有量に比して、ワイヤー面（裏面）における炭酸カルシウム含有量が極端に少なくなり、基紙両面のカール挙動性が異なることになる（本発明の効果の減殺になる）ので、好ましくない。したがって、配合量を１５質量％以下にするのが好ましい。
【００２１】
炭酸カルシウムは、中性抄紙における填料として安価であるという利点を有する。
【００２２】
このようにして炭酸カルシウムを含有させる場合は、ＪＩＳ  Ｐ  ８１３８に基づく不透明度が９０％以上になるようにすると、より好ましいものとなる。不透明度が９０％未満であると、両面記録した場合において、両面相互のインクが互いに干渉する可能性がある。
【００２３】
〔その他〕
（１）本発明のインクジェット記録用紙は、基紙表面に塗工層が設けられておらず、基紙中に填料を内添する非塗工紙タイプの記録用紙である。したがって、手書き記録などの他の記録用としても用いることが可能である。
【００２４】
（２）本発明のインクジェット記録用紙は、基紙が１層であっても、２層、３層、４層又はそれ以上の多層であってもよい。また、その形成方法も特に限定されず、例えば、貼合による形成であっても、抄き合わせによる形成であってもよい。さらに、原料となるパルプの種類も特に限定されず、例えば、ダグラスファー、ラジアータパイン、杉、松等の針葉樹、ユーカリ、オーク等の広葉樹を主原料としたクラフトパルプ（ＫＰ）、セミケミカルパルプ（ＳＣＰ）、砕木パルプ（ＧＰ）、ケミグランドパルプ（ＣＧＰ）、リファイナーグランドパルプ（ＲＧＰ）、ディインキングパルプ（ＤＩＰ）、ウエストパルプ（ＷＰ）などを、使用することができる。
【００２５】
（３）本発明のインクジェット両面記録用普通紙は、基紙両面の少なくとも一方の面に、水溶性バインダーや、カチオン性高分子定着剤などを含む塗布液が塗布されていてもよい。かかる塗布により、印刷適正を向上させることができる。なお、この塗布液の塗布によっても、基紙両面に塗工層が形成されるものではないので、非塗工紙タイプの記録用紙に含まれる。
【実施例１】
【００２６】
以下、本発明の実施例を説明する。
〔試験紙〕
広葉樹晒クラフトパルプ（ＬＢＫＰ）を原料として得た基紙に水溶性バインダーとカチオン性高分子定着剤とを含む塗布液を塗布して、坪量８０ｇ／ｍ2の試験紙を得た。そして、この試験紙の一方の面に対して、温度２０℃、湿度２０％の条件下で、インクジェットプリンタ（ＰＭ９５０Ｃ、セイコーエプソン社製）によって、印字した。この印字は、３原色（シアン、マゼンタ、イエロー）の重ね色で構成される赤、緑、紫をそれぞれ交互に、大きさ３．０ｃｍ×３．０ｃｍとなるように、行った。
評価項目は、カール挙動性、インクの裏抜け、搬送トラブルとした。結果を、繊維配向値両面比等の試験紙の条件とともに、表１に示した。評価方法は、次のとおりである。
【００２７】
〔カール挙動性〕
ＪＡＰＡＮ  ＴＡＰＰＩ  Ｎｏ．１５−２に規定されるカール試験方法に基づいて、印字後の試験紙のカール度を測定した。カール度の平均が１０以下であった場合を○、カール度の平均が１０超かつ２０以下であった場合を△、カール度の平均が２０超であった場合を×とした。
【００２８】
〔インクの裏抜け〕
印字して３０分経過した後のインク浸透が安定した状態で、インクの裏抜けを目視にて評価した。インクの裏抜けが全く生じなかった場合を○、インクの裏抜けが若干生じた場合を△、インクの裏抜けがはっきりと生じた場合を×とした。
【００２９】
〔搬送トラブル〕
一方の面に対する印字後の試験紙を反転してインクジェットプリンタの給紙部に再度セットし、他の面に対して同様の印字をした。実験を行った１０００枚の試験紙中、給紙部から試験紙が搬送されないとの問題や、インクジェットプリンタ内部で試験紙が詰まるという問題を生じた試験紙が１枚もなかった場合を○、かかる問題を生じた試験紙が１〜１０枚あった場合を△、かかる問題を生じた試験紙が１１枚以上あった場合を×とした。
【００３０】
【表１】
2005053044.tif 000002